방법은 핫 밴드 어닐링 단계에서 핫 밴드 어닐링 단계에서 핫 밴드 후의 재결정 입자의 면적비를 만족시키는 어닐링 조건이 73.0 % 이상인 고강도의 전기 강판을 생성하는 고강도 전기 강판을 생성한다. 어닐링 온도가 850 ℃ 내지 1000 ℃ 인 조건 하에서 100 %, 100 %, 80 ㎛ 내지 300 ㎛의 재결정 입자 크기 및 소둔 기간은 10 초 내지 10 분이고, 최종 어닐링 단계에서, 30 % 내지 95 %의 최종 어닐링 후의 최종 어닐링 후에 재결정 된 입자의 면적비 및 2.5 mm 이하의 연결된 비 - 재결정 된 그레인 그룹의 압연 방향의 길이는 어닐링 온도가 670 ℃ 내지 800 ℃ 인 상태 및 어닐링 기간은 2 초에서 1 분이다.
A method produces a high strength electrical steel sheet in which a cumulative rolling reduction ratio in rough rolling is 73.0% or more, in which in a hot band annealing step, an annealing condition is selected that satisfies an area ratio of recrystallized grains after hot band annealing of 100%, and a recrystallized grain size of 80 μm to 300 μm, under a condition where annealing temperature is 850° C. to 1000° C., and annealing duration is 10 seconds to 10 minutes, and in which in a final annealing step, an annealing condition is selected that satisfies an area ratio of recrystallized grains after the final annealing of 30% to 95%, and a length in the rolling direction of a connected non-recrystallized grain group of 2.5 mm or less, under a condition where annealing temperature is 670° C. to 800° C., and annealing duration is 2 seconds to 1 minute.